(57)【要約】【課題】本発明は、太陽電池モジュールの初期変換効率を向上させ、樹脂の透明性の低下が少なく、樹脂劣化に伴う酸発生や、太陽電池モジュール内へ透過した水を捕捉することで、経時における保護部材との密着性低下抑制や、変換効率の低下抑制を可能にする太陽電池封止材用樹脂組成物等の提供を目的とする。【解決手段】エチレン共重合体（Ａ）と、下記一般式（１）で表される層状複合金属化合物や焼成物（Ｂ）とを含む太陽電池封止材用樹脂組成物であって、前記一般式（１）で表される層状複合金属化合物が、平均板面径が０．０２〜０．９μｍであり、屈折率が１．４８〜１．６であることを特徴とする太陽電池封止材用樹脂組成物。（ＭaＭｇ1-a）1-b・Ａｌb（ＯＨ）2・Ａｎn-b/n・ｃＨ2Ｏ    一般式（１）（ＭはＮｉ、Ｚｎ、およびＣａより選ばれる金属を示し、ａ、ｂおよびｃはそれぞれ式０．２≦ａ≦１、０．２≦ｂ≦０．４、０≦ｃ≦４、Ａｎ：ｎ価の陰イオン）【選択図】図１
2012019179.tif 000002
【特許請求の範囲】
【請求項１】
エチレン共重合体（Ａ）と、下記一般式（１）で表される層状複合金属化合物および／またはその焼成物（Ｂ）とを含む太陽電池封止材用樹脂組成物であって、
前記一般式（１）で表される層状複合金属化合物が、
平均板面径が０．０２〜０．９μｍであり、
屈折率が１．４８〜１．６であることを特徴とする太陽電池封止材用樹脂組成物。
（ＭaＭｇ1-a）1-b・Ａｌb（ＯＨ）2・Ａｎn-b/n・ｃＨ2Ｏ    一般式（１）
（ＭはＮｉ、Ｚｎ、およびＣａより選ばれる金属を示し、ａ、ｂおよびｃはそれぞれ式０．２≦ａ≦１、０．２≦ｂ≦０．４、０≦ｃ≦４、Ａｎ：ｎ価の陰イオン）
【請求項２】
焼成物（Ｂ）が、平均板面径が０．０２〜０．９μｍであり、
かつ屈折率が１．５８〜１．７２であることを特徴とする請求項１記載の太陽電池封止材用樹脂組成物。
【請求項３】
一般式（１）で表される層状複合金属化合物の酢酸の吸着量が、０．１〜０．８μｍｏｌ／ｇであることを特徴とする請求項１または２記載の太陽電池封止材用樹脂組成物。
【請求項４】
焼成物（Ｂ）の酢酸の吸着量が、０．１〜０．８μｍｏｌ／ｇであることを特徴とする請求項１〜３いずれか記載の太陽電池封止材用樹脂組成物。
【請求項５】
エチレン共重合体（Ａ）１００重量部に対して、一般式（１）で表される層状複合金属化合物および／またはその焼成物（Ｂ）を０．０１〜２０重量部用いることを特徴とする請求項１〜４いずれか記載の太陽電池封止材用樹脂組成物。
【請求項６】
焼成物（Ｂ）が、一般式（１）で表される層状複合金属化合物を２００〜８００℃で熱処理されてなる焼成物であることを特徴とする請求項１〜５いずれか記載の太陽電池封止材用樹脂組成物。
【請求項７】
請求項１〜６いずれか記載の太陽電池封止材用樹脂組成物から形成してなるマスターバッチ。
【請求項８】
請求項１〜６いずれか記載の太陽電池封止材用樹脂組成物を含む混合物を用いて形成してなる太陽電池封止材。
【請求項９】
請求項１〜６いずれか記載の太陽電池封止材用樹脂組成物を用いて形成してなる太陽電池モジュール。
【発明の詳細な説明】
【技術分野】
【０００１】
本発明は、太陽電池封止材に用いる太陽電池封止材用樹脂組成物に関する。
【背景技術】
【０００２】
近年、脱原子力発電政策、原油高騰への対応、化石燃料の枯渇や地球環境保全への対応等の観点から、無尽蔵かつクリーンな太陽光発電システムの実用化と導入拡大が社会的に要請されている。現在導入されている主な太陽光発電システムは、結晶シリコンやアモルファスシリコン等のシリコン系太陽電池モジュールと周辺装置から構成されているが、太陽光発電システムの大量導入には、コストの低減が最大の課題である。ここ数年、コストは従来に比べて大幅に低減しているものの、現時点の発電コストは他のエネルギーと比較し依然割高であり、太陽電池の高効率化、長寿命化などの技術開発が求められている。
【０００３】
一方、太陽電池モジュールの高効率化、長寿命化には、受光性、透明性、耐候性、耐水性、密着性、耐腐食性、耐熱性等の各種性能の向上が必要とされ、発電素子を環境から守る封止材にもこれらの性能が求められている（特許文献１、２、３、４参照）。
そのため、高い透明性、耐水性を備えるエチレン酢酸ビニル共重合体が、封止材として多く用いられているが、エチレン酢酸ビニル共重合体は、熱・水等による劣化に伴う酸発生や、モジュール内へ透過した水蒸気により、透明性の悪化、電極配線の腐食、保護部材との密着性低下を誘発し、変換効率の低下を招くという問題があった。
【０００４】
そこで、特許文献５、６では、エチレン酢酸ビニル共重合体に平均粒径５μｍ以下の受酸剤粒子を分散し、酸を低減することができるとした透明フィルムが開示されている。
また、特許文献７では、水酸化マグネシウムからなる平均粒径０．０１〜１０μｍの受酸剤により、酸を低減することができるとした太陽電池封止膜が開示されている。
【０００５】
しかしながら、特許文献５、６では、樹脂と受酸剤の屈折率差が大きいため、樹脂と受酸剤の界面で光散乱が起こり、透明性が不十分となり、また、開示されている粒径が大きいため、十分な受酸剤としての効果が得られず、経時で保護部材との密着性が低下し、変換効率が著しく低下する。特許文献７では、樹脂と受酸剤の屈折率差は小さいため、透明性は維持されるが、水酸化マグネシウムの触媒活性が強く、エチレン酢酸ビニル共重合体の加水分解を促進してしまう。そのため、受酸効果は得られるが、酸発生量が増加し、分子量低下が起こるため、エチレン酢酸ビニル共重合体の物性低下を招き、高効率化、長寿命化には至っていない。
【先行技術文献】
【特許文献】
【０００６】
【特許文献１】特開平０８−１４８７０８号公報
【特許文献２】特開２０００−１８３３８２号公報
【特許文献３】特開２００５−１２６７０８号公報
【特許文献４】特開２００８−５３３７９号公報
【特許文献５】特開２００５−２９５８８号公報
【特許文献６】特開２００８−１１５３４４号公報
【特許文献７】特開２００９−４０９５１号公報
【発明の概要】
【発明が解決しようとする課題】
【０００７】
本発明は、太陽電池モジュールの初期変換効率を向上させ、樹脂の透明性の低下が少なく、樹脂劣化に伴う酸発生や、太陽電池モジュール内へ透過した水を捕捉することで、経時における保護部材との密着性低下抑制や、変換効率の低下抑制を可能にする太陽電池封止材用樹脂組成物、及び太陽電池封止材を提供することを目的とする。
【課題を解決するための手段】
【０００８】
第一の発明は、エチレン共重合体（Ａ）と、下記一般式（１）で表される層状複合金属化合物および／またはその焼成物（Ｂ）とを含む太陽電池封止材用樹脂組成物であって、
前記一般式（１）で表される層状複合金属化合物が、
平均板面径が０．０２〜０．９μｍであり、
屈折率が１．４８〜１．６であることを特徴とする太陽電池封止材用樹脂組成物に関する。
（ＭaＭｇ1-a）1-b・Ａｌb（ＯＨ）2・Ａｎn-b/n・ｃＨ2Ｏ    一般式（１）
（ＭはＮｉ、Ｚｎ、およびＣａより選ばれる金属を示し、ａ、ｂおよびｃはそれぞれ式０．２≦ａ≦１、０．２≦ｂ≦０．４、０≦ｃ≦４、Ａｎ：ｎ価の陰イオン）
【０００９】
第二の発明は、焼成物（Ｂ）が、平均板面径が０．０２〜０．９μｍであり、
かつ屈折率が１．５８〜１．７２であることを特徴とする上記発明の太陽電池封止材用樹脂組成物に関する。
【００１０】
第三の発明は、一般式（１）で表される層状複合金属化合物の酢酸の吸着量が、０．１〜０．８μｍｏｌ／ｇであることを特徴とする上記いずれかの発明の太陽電池封止材用樹脂組成物に関する。
【００１１】
第四の発明は、焼成物（Ｂ）の酢酸の吸着量が、０．１〜０．８μｍｏｌ／ｇであることを特徴とする上記いずれかの発明の太陽電池封止材用樹脂組成物に関する。
【００１２】
第五の発明は、エチレン共重合体（Ａ）１００重量部に対して、一般式（１）で表される層状複合金属化合物および／またはその焼成物（Ｂ）を０．０１〜２０重量部用いることを特徴とする上記いずれかの発明の太陽電池封止材用樹脂組成物に関する。
【００１３】
第六の発明は、焼成物（Ｂ）が、一般式（１）で表される層状複合金属化合物を２００〜８００℃で熱処理した焼成物であることを特徴とする上記いずれかの発明の太陽電池封止材用樹脂組成物に関する。
【００１４】
第七の発明は、上記いずれかの発明の太陽電池封止材用樹脂組成物から形成してなるマスターバッチに関する。
【００１５】
第八の発明は、上記いずれかの発明の太陽電池封止材用樹脂組成物を含む混合物を用いて形成してなる太陽電池封止材に関する。
【００１６】
第九の発明は、上記いずれかの発明の太陽電池封止材用樹脂組成物を用いて形成してなる太陽電池モジュールに関する。
【発明の効果】
【００１７】
本発明により、初期変換効率を向上させ、透明性が良好で、フィラーの触媒活性による樹脂劣化が少なく、酸や水の捕捉により、経時における保護部材との密着性低下抑制や変換効率の低下を抑制する太陽電池封止材を形成できる太陽電池封止材用樹脂組成物、及び太陽電池封止材を提供することができた。
【図面の簡単な説明】
【００１８】
【図１】太陽電池モジュールサンプルの一例を示す模式的説明図である。
【図２】耐久試験用サンプル示すための説明図である。
【図３】耐久試験用サンプル示すための説明図である。
【図４】耐久試験用サンプル示すための説明図である。
【発明を実施するための形態】
【００１９】
本発明について詳細に説明する。なお、本明細書において、「任意の数Ａ以上、任意の数Ｂ以下」及び「任意の数Ａ〜任意の数Ｂ」の記載は、数Ａ及び数Ａより大きい範囲であって、数Ｂ及び数Ｂより小さい範囲を意味する。
本発明の太陽電池封止材用樹脂組成物は、エチレン共重合体（Ａ）と、下記一般式（１）で表される層状複合金属化合物および／またはその焼成物（Ｂ）とを含むことが重要である。
（ＭaＭｇ1-a）1-b・Ａｌb（ＯＨ）2・Ａｎn-b/n・ｃＨ2Ｏ    一般式（１）
（ＭはＮｉ、Ｚｎ、およびＣａより選ばれる少なくとも一種の金属を示し、ａ、ｂおよびｃはそれぞれ式０．２≦ａ≦１、０．２≦ｂ≦０．４、０≦ｃ≦４、Ａｎ：ｎ価の陰イオン）
【００２０】
一般式（１）で表される層状複合金属化合物は、層間イオン交換性と、酸との中和反応性を有する層状の形態をした化合物である。ここで層間イオン交換性とは、層状複合金属化合物の層間に存在している陰イオンが、他の陰イオンと置き換わる性質を言い、陰イオンの置き換わりの有無は、イオンの電荷密度に左右される。
そして、これを太陽電池モジュールに用いられたときに、太陽電池封止材中に浸入した水をその層間に捕捉し、または、劣化等により、エチレン共重合体（Ａ）として、例えばエチレン酢酸ビニル共重合体を用いる場合、エチレン酢酸ビニル共重合体から発生した酢酸アニオン等の有機酸アニオンを層間へ捕捉し、中和することで太陽電池封止材や発電素子の劣化を防止する効果を奏する（以下、酸・水捕捉効果ともいう）。
そして酸・水捕捉効果は、層間に入り込むイオンの電荷密度の大小により決まり、価数が高く、イオン半径の小さい陰イオンの方が層間に取り込まれやすい。また、中和反応の効率は、層状複合金属化合物の塩基度が高い方が優れているが、エチレン共重合体（Ａ）として、例えばエチレン酢酸ビニル共重合体を用いる場合、エチレン酢酸ビニル共重合体の加水分解を促進してしまうため、中和と加水分解の関係より、一定範囲における塩基度が最も効率のよい酸の捕捉効果を示すことを見出した。
前記酸・水捕捉効果を有する化合物として層状複合金属化合物以外にも、金属酸化物、金属水酸化物、金属炭酸化物等が知られているが、これらの化合物は屈折率が高いものや、触媒活性が高いものが多い。そのため、エチレン共重合体（Ａ）に添加した場合、エチレン共重合体（Ａとの屈折率差が大きくなり、光散乱を起こして不透明化や発電素子での受光量減少が起こり、変換効率が低下する。また、フィラーの触媒活性により、エチレン共重合体（Ａ）として、例えばエチレン酢酸ビニル共重合体を用いる場合、エチレン酢酸ビニル共重合体の加水分解を促進するため、樹脂が物性低下を起こし、発電効率の低下、短寿命化を招く。
そこで本発明では、通常は金属酸化物等の金属化合物を用いると太陽電池の初期変換効率が低下するものを、特定の層状複合金属化合物を用いることで逆に初期変換効率を向上できるという驚くべき効果を見出した。さらに透明性向上と酸・水捕捉効果も向上し、経時後の保護部材との密着性低下抑制と変換効率低下をも抑制できる優れた効果を見出した。
【００２１】
本発明において、焼成物（Ｂ）とは、一般式（１）で表される層状複合金属化合物を焼成することで製造できる。この焼成物（Ｂ）は、焼成前の一般式（１）で表される層状複合金属化合物より高い酸・水捕捉効果を発揮する。また、焼成物（Ｂ）は酸や水を捕捉することで、化学組成が変化し、屈折率が下がり、エチレン共重合体（Ａ）との屈折率差が小さくなるため、経時で透明性が向上することも見出した。
【００２２】
本発明の一般式（１）で示される層状複合金属化合物の組成式は下記の通りである。
（ＭaＭｇ1-a）1-b・Ａｌb（ＯＨ）2・Ａｎn-b/n・ｃＨ2Ｏ    一般式（１）
（ＭはＮｉ、Ｚｎ、およびＣａより選ばれる少なくとも一種の金属を示し、ａ、ｂおよびｃはそれぞれ式０．２≦ａ≦１、０．２≦ｂ≦０．４、０≦ｃ≦４、Ａｎ：ｎ価の陰イオン）
【００２３】
一般式（１）において、Ａｌの含有量割合ｂは、０．２≦ｂ≦０．４が好ましい。０．２未満の場合、層状複合金属化合物を製造するのが難しく、０．４を超える場合、金属間のプラス荷電による反発が強くなりすぎ製造が難しい。水分の含有量ｃは０≦ｃ≦４が好ましい。また、アニオンＡｎn-の種類は、特に限定されるものではないが、例えば水酸化物イオン、炭酸イオン、リン酸イオン、ケイ酸イオン、有機カルボン酸イオン、有機スルフォン酸イオン、有機リン酸イオンなどが挙げられる。なお一般式（１）における指数は、層状複合金属化合物を酸で溶解し、「プラズマ発光分光分析装置  ＳＰＳ４０００（セイコー電子工業（株））」で分析して求めた。
【００２４】
一般式（１）で示される層状複合金属化合物は、平均板面径が０．０２〜０．９μｍが重要である。そして分散性と透明性の観点から、０．０２〜０．６５μｍがより好ましい。０．９μｍを超える場合、エチレン共重合体（Ａ）に配合した際の酸捕捉能が不十分であり、０．０２μｍ未満の場合、層状複合金属化合物の工業生産が困難である。なお層状複合金属化合物の板面径は、電子顕微鏡写真で測定した数値の平均値で示したものである。
【００２５】
一般式（１）で示される層状複合金属化合物の屈折率は、１．４８〜１．６が重要である。そして樹脂との屈折率差による透明性の観点から、１．４８〜１．５５がより好ましい。また１．４８未満の層状複合金属化合物は工業的生産することが難しい、一方、１．６を超える場合は、エチレン共重合体（Ａ）に配合した際の透明性が不足するため、配合量を少なくする必要があるため、酸・水捕捉効果の持続性が劣る。なお屈折率は、ＪＩＳ  Ｋ００６２に基づいて測定した。即ち、α−ブロモナフタレンとＤＭＦを溶媒として２３℃にて「アッベ屈折計：３Ｔ（アタゴ製）」を用いベッケ法により測定した。
【００２６】
焼成物（Ｂ）は、平均板面径が０．０２〜０．９μｍが好ましい。そして分散性と透明性の観点から、０．０２〜０．６５μｍがより好ましい。０．９μｍを超える場合、エチレン共重合体（Ａ）に配合した際の酸捕捉能が不足する恐れがある。０．０２μｍ未満の場合、層状複合金属化合物の工業生産が難しくなる。
【００２７】
焼成物（Ｂ）の屈折率は、１．５８〜１．７２が好ましい。１．５８未満の場合、焼成が不十分のため、結晶欠陥が発生しやすく、封止材の劣化を招く恐れがある。また１．７２を超える場合、エチレン共重合体（Ａ）に配合した際の透明性が不足する恐れがある。
【００２８】
一般式（１）で表される層状複合金属化合物は、酢酸の吸着量０．１〜０．８μｍｏｌ／ｇが好ましい。０．１μｍｏｌ未満の場合、酸補足能が不足する恐れがある。一方、０．８μｍｏｌを超える場合、フィラーの触媒活性が強すぎるため、樹脂の加水分解が促進される恐れがある。なお、酢酸の吸着量は、前記層状複合金属化合物１ｇに０．０２ｍｏｌ／Ｌの酢酸のエチレングリコールモノメチルエーテル溶液３０ｍｌを加え、１時間半超音波洗浄し、層状複合金属化合物に吸着させ、遠心分離により得られた上澄みを０．１規定の水酸化カリウム溶液で、電位差滴定による逆滴定法により求めた。
【００２９】
焼成物（Ｂ）は、酢酸の吸着量０．１〜０．８μｍｏｌ／ｇが好ましい。０．１μｍｏｌ未満の場合、酸補足能が不足する恐れがある。また０．８μｍｏｌを超える場合、フィラーの触媒活性が強すぎるため、樹脂の加水分解が促進される恐れがある。
【００３０】
一般式（１）で示される層状複合金属化合物やその焼成物（Ｂ）はエチレン共重合体（Ａ）１００重量部に対して、０．０１〜２０重量部用いることが好ましい。そして例えば、マスターバッチのような高濃度配合品の太陽電池封止材用樹脂組成物を製造する場合は、５〜２０重量部用いることが好ましい。マスターバッチを用いて太陽電池封止材を製造することは、層状複合金属化合物の分散やハンドリングの面から好ましい。一方、例えばマスターバッチ以外の太陽電池封止材用樹脂組成物の場合は、透明性の観点から、一般式（１）で示される層状複合金属化合物の場合、０．０１〜７重量部が好ましい。また焼成物（Ｂ）の場合、０．０１〜５．０重量部が好ましい。層状複合金属化合物とその焼成物を両方用いる場合、それぞれ層状複合金属化合物０．０１〜５．０重量部、焼成物０．０１〜３．０重量部が好ましい。使用量の上限値を超えると透明性が不十分となり、初期変換効率が低下する恐れがある。また０．０１重量部未満の場合は酸・水捕捉効果が不十分となる恐れがある。
【００３１】
一般式（１）で示される層状複合金属化合物の製造法について説明する。
マグネシウム塩水溶液、亜鉛塩水溶液、ニッケル塩水溶液、カルシウム塩水溶液の少なくとも１種とアニオンを含有したアルカリ性水溶液とおよびアルミニウム塩水溶液とを混合し、ｐＨが８〜１４の範囲の混合溶液とした後、該混合溶液を８０〜１００℃の温度範囲で熟成して得ることができる。
【００３２】
熟成反応中のｐＨは１０〜１４が好ましく、１１〜１４がより好ましい。ｐＨが１０未満の場合、板面径が大きく、適度な厚みを有した層状複合金属化合物が得られない恐れがある。
【００３３】
熟成温度が８０℃未満及び１００℃以上では適度な板面径を有する層状複合金属化合物を得ることが困難となる。より好ましい熟成温度は８５〜１００℃である。
【００３４】
層状複合金属化合物の熟成反応のエージング時間は特に限定されないが、例えば２〜２４時間程度である。２時間未満の場合には、板面径が大きく、適度な厚みを有した層状複合金属化合物が得られ難い。また２４時間を超える熟成は経済的ではない。
【００３５】
前記アニオンを含むアルカリ性水溶液としては、アニオンを含む水溶液と水酸化アルカリ水溶液との混合アルカリ水溶液が好ましい。
【００３６】
アニオンを含む水溶液としては、炭酸ナトリウム、炭酸カリウム、リン酸ナトリウム、ケイ酸ナトリウム、有機カルボン酸塩、有機スルフォン酸塩、有機リン酸塩などの水溶液が好ましい。
【００３７】
水酸化アルカリ水溶液としては、水酸化ナトリウム、水酸化カリウム、アンモニア、尿素水溶液などが好ましい。
【００３８】
本発明における金属塩水溶液としては、硫酸金属水溶液、塩化金属水溶液及び硝酸金属水溶液などを使用することができ、好ましくは塩化マグネシウム水溶液である。また、酸化金属粉末や水酸化金属粉末のスラリーを代用しても良い。
【００３９】
本発明におけるアルミニウム塩水溶液としては、硫酸アルミニウム水溶液、塩化アルミニウム水溶液及び硝酸アルミニウム水溶液などを使用することができ、好ましくは塩化アルミニウム水溶液である。また、酸化アルミニウム粉末や水酸化アルミニウム粉末のスラリーを代用しても良い。
【００４０】
アニオンを含有するアルカリ水溶液、マグネシウム、亜鉛、ニッケル、カルシウムの少なくとも１種及びアルミニウムの混合順序は、特に限定されるものではなく、また、各水溶液あるいはスラリーを同時に混合してもよい。好ましくは、アニオンを含有するアルカリ水溶液に、あらかじめマグネシウム、亜鉛、ニッケル、カルシウム及びアルミニウムを混合した水溶液若しくはスラリーを添加する。
【００４１】
また、各水溶液を添加する場合には、該水溶液を一度に添加する場合、又は連続的に滴下する場合のいずれで行ってもよい。
【００４２】
一般式（１）で示される層状複合金属化合物のｐＨは８．０〜１０が好ましい。ｐＨが８．０未満の場合、酸との中和効率が弱くなる恐れがある。ｐＨが１０越える場合には、金属の溶出により、エチレン酢酸ビニル共重合体が劣化する恐れがある。なお層状複合金属化合物のｐＨは、試料５ｇを３００ｍｌの三角フラスコに秤り取り、煮沸した純水１００ｍｌを加え、加熱して煮沸状態を約５分間保持した後、栓をして常温まで放冷し、減量に相当する水を加えて再び栓をして１分間振り混ぜ、５分間静置した後、得られた上澄み液のｐＨをＪＩＳ  Ｚ８８０２−７に従って測定し、得られた値を層状複合金属化合物のｐＨとした。
【００４３】
焼成物（Ｂ）の製造は、前記層状複合金属化合物を２００℃から８００℃の温度範囲で熱処理することが好ましく、２５０℃から７００℃がより好ましい。熱処理時間は熱処理温度に応じて調整すればよく、１〜２４時間が好ましく、２〜１０時間がより好ましい。また、熱処理時の雰囲気は酸化雰囲気、非酸化雰囲気いずれでも構わないが、水素のような強い還元作用を持つガスは使用しないほうが良い。
【００４４】
本発明で用いられるエチレン共重合体（Ａ）は、ラミネート工程におけるセルの損傷低減や、透明性、生産性向上の観点から、酢酸ビニル含有量１５〜４０重量％のエチレン酢酸ビニル共重合体が好ましく、さらに好ましくは、酢酸ビニル含有量２５〜３５重量％のエチレン酢酸ビニル共重合体である。
【００４５】
本発明で用いられるエチレン共重合体（Ａ）は、二種類以上の単量体を混合して行う重合体であり、そのうち少なくとも一種類がエチレン単量体であれば特に限定されることはなく、具体的には、エチレン酢酸ビニル共重合体、エチレンアクリル酸メチル共重合体、エチレンアクリル酸エチル共重合体、エチレンメタクリル酸メチル共重合体、エチレンメタクリル酸エチル共重合体、エチレン酢酸ビニル系多元共重合体、エチレンアクリル酸メチル系多元共重合体、エチレンアクリル酸エチル系多元共重合体、エチレンメタクリル酸メチル系多元共重合体、エチレンメタクリル酸エチル系多元共重合体などが挙げられるが、ラミネート工程におけるセルの損傷低減や、透明性、生産性向上の観点から、酢酸ビニル含有量１５〜４０％のエチレン酢酸ビニル共重合体が好ましく、さらに好ましくは、酢酸ビニル含有量２５〜３５％のエチレン酢酸ビニル共重合体である。
【００４６】
また、本発明において、エチレン共重合体（Ａ）は、成形性、機械的強度などを考慮すると、メルトフローレート（ＪＩＳ  Ｋ７２１０準拠）が０．１〜６０ｇ／１０ｍｉｎであることが好ましく、０．５〜４５ｇ／１０ｍｉｎがより好ましい。なおメルトフローレートは以下ＭＦＲという。
【００４７】
本発明の太陽電池封止材用樹脂組成物の製造は、エチレン共重合体（Ａ）と、一般式（１）で示される層状複合金属化合物やその焼成物（Ｂ）とを、一般的な高速せん断型混合機であるヘンシェルミキサー、スーパーミキサー等を用いて混合した後、二本ロール、三本ロール、加圧ニーダー、バンバリーミキサー、単軸混練押出し機、二軸混練押出し機等を用いて溶融混練後、ペレット状に押出し成形されるか、混練後、シート状に加工し、ペレット状に成形することによって製造できる。
【００４８】
このようにして得られた本発明の太陽電池封止材用樹脂組成物は、必要に応じて架橋剤、架橋助剤、シランカップリング剤、紫外線吸収剤、光安定剤、酸化防止剤、光拡散剤、波長変換剤、着色剤、分散剤、難燃剤等の添加剤を配合することも可能であり、各種添加剤をエチレン酢酸ビニル共重合体、層状複合金属化合物と一緒に配合して製造することも、太陽電池用封止材を製造する際に、別に添加することも可能である。
【００４９】
架橋剤は、エチレン共重合体（Ａ）の高温使用下における熱変形を防止するために用いられ、例えばエチレン酢酸ビニル共重合体の場合、有機過酸化物が一般的に使用される。添加量は特に限定されないが、エチレン共重合体（Ａ）と、一般式（１）で示される層状複合金属化合物やその焼成物（Ｂ）との合計１００重量部に対して、０．０５〜３重量部用いるのが好ましい。具体例としては、ｔｅｒｔ−ブチルパーオキシイソプロピルカーボネート、ｔｅｒｔ−ブチルパーオキシ−２−エチルヘキシルイソプロピルカーボネート、ｔｅｒｔ−ブチルパーオキシアセテート、ｔｅｒｔ−ブチルクミルパーオキサイド、２，５−ジメチル−２，５−ジ（ｔｅｒｔ−ブチルパーオキシ）ヘキサン、ジ−ｔｅｒｔ−ブチルパーオキサイド、２，５−ジメチル−２，５−ジ（ｔｅｒｔ−ブチルパーオキシ）ヘキシン−３、２，５−ジメチル−２，５−ジ（ｔｅｒｔ−ブチルパーオキシ）ヘキサン、１，１−ジ（ｔｅｒｔ−ヘキシルパーオキシ）−３，３，５−トリメチルシクロヘキサン、１，１−ジ（ｔｅｒｔ−ブチルパーオキシ）シクロヘキサン、１，１−ジ（ｔｅｒｔ−ヘキシルパーオキシ）シクロヘキサン、１，１−ジ（ｔｅｒｔ−アミルパーオキシ）シクロヘキサン、２，２−ジ（ｔｅｒｔ−ブチルパーオキシ）ブタン、メチルエチルケトンパーオキサイド、２，５−ジメチルヘキシル−２，５−ジパーオキシベンゾエート、ｔｅｒｔ−ブチルハイドロパーオキサイド、ｐ−メンタンハイドロパーオキサイド、ジベンゾイルパーオキサイド、ｐ−クロルベンゾイルパーオキサイド、ｔｅｒｔ−ブチルパーオキシイソブチレート、ｎ−ブチル−４，４−ジ（ｔｅｒｔ−ブチルパーオキシ）バレレート、エチル−３，３−ジ（ｔｅｒｔ−ブチルパーオキシ）ブチレート、ヒドロキシヘプチルパーオキサイド、ジクロヘキサノンパーオキサイド、１，１−ジ（ｔｅｒｔ−ブチルパーオキシ）３，３，５−トリメチルシクロヘキサン、ｎ−ブチル−４，４−ジ（ｔｅｒｔ−ブチルパーオキシ）バレレート、２，２−ジ（ｔｅｒｔ−ブチルパーオキシ）ブタン等が挙げられる。
【００５０】
架橋助剤は、上記架橋反応を効率良く行うために用いられ、ポリアリル化合物やポリアクリロキシ化合物のような多不飽和化合物が挙げられる。添加量は特に限定されないが、エチレン共重合体（Ａ）と、一般式（１）で示される層状複合金属化合物やその焼成物（Ｂ）との合計１００重量部に対して、０．０５〜３重量部用いるのが好ましい。具体例としては、トリアリルイソシアヌレート、トリアリルシアヌレート、ジアリルフタレート、ジアリルフマレート、ジアリルマレエート、エチレングリコールジアクリレート、エチレングリコールジメタクリレート、トリメチロールプロパントリメタクリレートなどが挙げられる。
【００５１】
シランカップリング剤は、保護材や太陽電池素子等に対する接着性を向上させるために用いられ、ビニル基、アクリロキシ基、メタクリロキシ基等の不飽和基や、アルコキシ基のような加水分解可能な基を有する化合物が挙げられる。添加量は特に限定されないが、エチレン共重合体（Ａ）と、一般式（１）で示される層状複合金属化合物やその焼成物（Ｂ）との合計１００重量部に対して、０．０５〜３重量部用いるのが好ましい。具体例としては、ビニルトリクロルシラン、ビニルトリス（βメトキシエトキシ）シラン、ビニルトリエトキシシラン、ビニルトリメトキシシラン、γ−メタクリロキシプロピルトリメトキシシラン、β−（３，４−エポキシシクロヘキシル）エチルトリメトキシシラン、γ−グリシドキシプロピルメチルジエトキシシラン、Ｎ−β（アミノエチル）γ−アミノプロピルトリメトキシシラン、Ｎ−β（アミノエチル）γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシランなどが挙げられる。
【００５２】
紫外線吸収剤は、耐候性を付与するために用いられ、ベンゾフェノン系、ベンゾトリアゾール系、トリアジン系、サリチル酸エステル系などが挙げられる。添加量は特に限定されないが、エチレン共重合体（Ａ）と、一般式（１）で示される層状複合金属化合物やその焼成物（Ｂ）との合計１００重量部に対して、０．０１〜３重量部用いるのが好ましい。具体例としては、２−ヒドロキシ−４−メトキシベンゾフェノン、２−ヒドロキシ−４−メトキシ−２'−カルボキシベン
ゾフェノン、２−ヒドロキシ−４−オクトキシベンゾフェノン、２−ヒドロキシ−４−ｎ−ドデシルオキシベンゾフェノン、２−ヒドロキシ−４−ｎ−オクタデシルオキシベンゾフェノン、２−ヒドロキシ−４−ベンジルオキシベンゾフェノン、２−ヒドロキシ−４−メトキシ−５−スルホベンゾフェノン、２−ヒドロキシ−５−クロロベンゾフェノン、２，４−ジヒドロキシベンゾフェノン、２，２'−ジヒドロキシ−４−メトキシベンゾフェノン、２，２'−ジヒドロキシ−４
，４'−ジメトキシベンゾフェノン、２，２'，４，４'−テトラヒドロキシベ
ンゾフェノン、２−（２−ヒドロキシ−５−メチルフェニル）ベンゾトリアゾール、２−（２−ヒドロキシ−５−ｔ−ブチルフェニル）ベンゾトリアゾール、２−（２−ヒドロキシ−３，５−ジメチルフェニル）ベンゾトリアゾール、２−（２−メチル−４−ヒドロキシフェニル）ベンゾトリアゾール、２−（２−ヒドロキシ−３−メチル−５−ｔ−ブチルフェニル）ベンゾトリアゾール、２−（２−ヒドロキシ−３，５−ジ−ｔ−ブチルフェニル）ベンゾトリアゾール、２−（２−ヒドロキシ−３、５−ジメチルフェニル）−５−メトキシベンゾトリアゾール、２−（２−ヒドロキシ−３−ｔ−ブチル−５−メチルフェニル）−５−クロロベンゾトリアゾール、２−（２−ヒドロキシ−５−ｔ−ブチルフェニル）−５−クロロベンゾトリアゾール、２−［４，６−ビス（２，４−ジメチルフェニル）−１，３，５−トリアジン−２−イル］−５−（オクチルオキシ）フェノール、２−（４，６−ジフェニル−１，３，５−トリアジン−２−イル）−５−（ヘキシルオキシ）フェノール、フェニルサリチレート、ｐ−オクチルフェニルサリチレートなどが挙げられる。
【００５３】
光安定剤は、紫外線吸収剤と併用し、耐候性を付与するために用いられ、ヒンダードアミン光安定剤が挙げられる。添加量は特に限定されないが、エチレン共重合体（Ａ）と、一般式（１）で示される層状複合金属化合物やその焼成物（Ｂ）との合計１００重量部に対して、０．０１〜３重量部用いるのが好ましい。具体例としては、コハク酸ジメチル−１−（２−ヒドロキシエチル）−４−ヒドロキシ−２，２，６，６−テトラメチルピペリジン重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛｛２，２，６，６−テトラメチル−４−ピペリジル）イミノ｝］、Ｎ，Ｎ’−ビス（３−アミノプロピル）エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物、ビス（２，２，６，６−テトラメチル−４−ピペリジル）セパレート、２−（３，５−ジ−ｔｅｒｔ−４−ヒドロキシベンジル）−２−ｎ−ブチルマロン酸ビス（１，２，２，６，６−ペンタメチル−４−ピペリジル）などが挙げられる。
【００５４】
酸化防止剤は、高温下での安定性を付与するために用いられ、モノフェノール系、ビスフェノール系、高分子型フェノール系、硫黄系、燐酸系などが挙げられる。添加量は特に限定されないが、エチレン共重合体（Ａ）と、一般式（１）で示される層状複合金属化合物やその焼成物（Ｂ）との合計１００重量部に対して、０．０５〜３重量部用いるのが好ましい。具体例としては、２，６−ジ−ｔｅｒｔ−ブチル−ｐ−クレゾール、ブチル化ヒドロキシアニゾール、２，６−ジ−ｔｅｒｔ−ブチル−４−エチルフェノール、２，２’−メチレン−ビス−（４−メチル−６−ｔｅｒｔ−ブチルフェノール）、２，２’−メチレン−ビス−（４−エチル−６−ｔｅｒｔ−ブチルフェノール）、４，４’−チオビス−（３−メチル−６−ｔｅｒｔ−ブチルフェノール）、４，４’−ブチリデン−ビス−（３−メチル−６−ｔｅｒｔ−ブチルフェノール）、３，９−ビス〔｛１，１−ジメチル−２−｛β−（３−ｔｅｒｔ−ブチル−４−ヒドロキシ−５−メチルフェニル）プロピオニルオキシ｝エチル｝２，４，８，１０−テトラオキサスピロ〕５，５−ウンデカン、１，１，３−トリス−（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、テトラキス−｛メチレン−３−（３’，５’−ジ−ｔｅｒｔ−ブチル−４’−ヒドロキスフェニル）プロピオネート｝メタン、ビス｛（３，３’−ビス−４’−ヒドロキシ−３’−ｔｅｒｔ−ブチルフェニル）ブチリックアシッド｝グルコールエステル、ジラウリルチオジプロピオネート、ジミリスチルチオジプロピオネート、ジステアリルチオプロピオネート、トリフェニルホスファイト、ジフェニルイソデシルホスファイト、フェニルジイソデシルホスファイト、４，４’−ブチリデン−ビス−（３−メチル−６−ｔｅｒｔ−ブチルフェニル−ジ−トリデシル）ホスファイト、サイクリックネオペンタンテトライルビス（オクタデシルホスファイト）、トリスジフェニルホスファイト、ジイソデシノレペンタエリスリトールジホスファイト、９，１０−ジヒドロ−９−オキサ−１０−ホスファフェナスレン−１０−オキサイド、１０−（３，５−ジ−ｔｅｒｔ−ブチル−４−ヒドロキシベンジル）−９，１０−ジヒドロ−９−オキサ−１０−ホスファフェナンスレン−１０−オキサイド、１０−デシロキシ−９，１０−ジヒドロ−９−オキサ−１０−ホスファフェナンスレン、サイクリックネオペンタンテトライルビス（２，４−ジ−ｔｅｒｔ−ブチルフェニル）ホスファイト、サイクリックネオペンタンテトライルビス（２，６−ジ−ｔｅｒｔ−メチルフェニル）ホスファイト、２，２−メチレンビス（４，６−ｔｅｒｔ−ブチルフェニル）オクチルホスファイトなどが挙げられる。
【００５５】
太陽電池封止材は、一般的に、Ｔ−ダイ押出機、カレンダー成形機などによる成形法により製造される。本発明の太陽電池封止材は、エチレン共重合体（Ａ）に層状複合金属化合物および／またはその焼成物（Ｂ）を配合した樹脂組成物を予め作製し、シート成形する際に、架橋剤、架橋助剤、シランカップリング剤、紫外線吸収剤、光安定剤、酸化防止剤を配合してＴ−ダイ押出機により、架橋剤が実質的に分解しない成形温度でシート状に押出成形することで得られる。封止材の厚みは、０．１〜１ｍｍ程度が好ましい。
【００５６】
さらに、太陽電池封止材は、太陽電池封止材用樹脂組成物を、一般式（１）で表される層状複合金属化合物や焼成物（Ｂ）を高濃度に含むマスターバッチとして製造し、そのマスターバッチを希釈用のエチレン共重合体と混錬し、押し出し成形することで製造することも好ましい。マスターバッチを用いて太陽電池封止材を製造することで、一般式（１）で表される層状複合金属化合物や焼成物（Ｂ）をより分散させることができる。
【００５７】
図１に、太陽電池モジュールの一例を示す模式的説明図を示す。図１中の符号１１は透明基板、１２Ａが表面太陽電池封止材、１２Ｂが裏面太陽電池封止材、１３が発電素子、１４が保護部材である。発電素子１３は、表面太陽電池封止材１２Ａ及び裏面太陽電池封止材１２Ｂに挟持されている。そして、この積層体は、透明基板１１及び保護部材１４に挟持されている。太陽電池モジュールは、太陽電池素子の上下に太陽電池封止材を固定することにより作製することができる。一般的には、真空ラミネーターを用いて加熱圧着により製造される。このような太陽電池モジュールとしては、例えば、図１の例のように、透明基板／太陽電池封止材／太陽電池素子／太陽電池封止材／保護部材のように太陽電池素子の両側から太陽電池封止材で挟むスーパーストレート構造のものや、透明基板／太陽電池素子／太陽電池封止材／保護部材のように、基板の表面に形成させた太陽電池素子を太陽電池封止材と保護部材で積層されたものが挙げられる。透明基板には、熱強化白板ガラスや透明フィルムなどが利用され、封止材には耐湿性に優れたエチレン酢酸ビニル共重合体などが用いられる。また、防湿・絶縁性が要求される保護部材にはアルミニウムをフッ化ビニルフィルムで挟んだ構造のシートやアルミニウムを耐加水分解性ポリエチレンテレフタレートフィルムで挟んだものなどが用いられている。
【実施例】
【００５８】
以下に、実施例により、本発明をさらに詳細に説明するが、本発明はこれらにより何ら限定されるものではない。部は重量部、％は重量％を意味する。
【００５９】
実施例および比較例に用いる層状複合金属化合物を表１に示す。
【００６０】
（Ａ）エチレン共重合体
（Ａ−１）ウルトラセン７５１（東ソー社製、エチレン酢酸ビニル共重合体、酢酸ビニル含有量：２８％、ＭＦＲ：５．７）
（Ａ−２）エバフレックスＶ５２３（三井・デュポンポリケミカル社製、エチレン酢酸ビニル共重合体、酢酸ビニル含有量：３３％、ＭＦＲ：１４）
【００６１】
（Ｂ）層状複合金属化合物、その焼成物。
（Ｂ−１）〜（Ｂ−１５）の化学組成は、表１に示した。
（Ｂ−１６）：層状複合金属化合物（Ｂ−２）を４５０℃で２時間熱処理した焼成物
（Ｂ−１７）：層状複合金属化合物（Ｂ−３）を４００℃で２時間熱処理した焼成物
（Ｂ−１８）：層状複合金属化合物（Ｂ−１１）を３５０℃で１時間熱処理した焼成物
（Ｂ−１９）：層状複合金属化合物（Ｂ−６）を６５０℃で３時間熱処理した焼成物
（Ｂ−２０）：層状複合金属化合物（Ｂ−１０）を３５０℃で１時間熱処理した焼成物
【００６２】
【表１】
2012019179.tif 000003
【００６３】
（実施例１）
エチレン共重合体８５重量部と層状複合金属化合物１５重量部とをスーパーミキサー（三井鉱山社製）に投入し温度２０℃、時間３分の条件で撹拌した後、二軸押出し機（日本プラコン社製）により層状複合金属化合物マスターバッチを得た。また、エチレン共重合体に架橋剤、架橋助剤、シランカップリング剤を配合した架橋剤マスターバッチと、エチレン酢酸ビニル共重合体に紫外線吸収剤、光安定剤、酸化防止剤を配合した安定化剤マスターバッチを得た。
得られた層状複合金属化合物マスターバッチと、架橋剤マスターバッチと、安定化剤マスターバッチと、エチレン共重合体とを用いて、エチレン共重合体（Ａ）と層状複合金属化合物若しくはその焼成物が表２の配合量となるように調製した。調製後、Ｔ−ダイ押出機で９０℃にて押出し成形し、太陽電池封止材１２Ａ、１２Ｂ、１６、１８、２１（厚さ０．５ｍｍ）を作製した。
なお、太陽電池封止材中の架橋剤、架橋助剤、シランカップリング剤、紫外線吸収剤、光安定剤、酸化防止剤の種類と添加量は、エチレン共重合体と層状複合金属化合物の合計１００重量部対して下記の通りに用いた。
架橋剤：２，５−ジメチル−２，５−ジ（ｔｅｒｔ−ブチルパーオキシ）ヘキサン０．５重量部
架橋助剤：トリアリルイソシアヌレート０．５重量部
シランカップリング剤：γ−メタクリロキシプロピルトリメトキシシラン０．５重量部
紫外線吸収剤：２−ヒドロキシ−４−メトキシベンゾフェノン０．２５質量部
光安定剤：Ｎ，Ｎ’−ビス（３−アミノプロピル）エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物０．５質量部
酸化防止剤：フェニルジイソデシルホスファイト０．２５質量部
【００６４】
（実施例２〜１９および比較例１〜９）
それぞれ表２、３に示す配合とした以外は、実施例１と同様にして太陽電池封止材用樹脂組成物を調整して太陽電池封止材１２Ａ、１２Ｂ、１６、１８、２１を作成した。
【００６５】
【表２】
2012019179.tif 000004
【００６６】
【表３】
2012019179.tif 000005
【００６７】
実施例および比較例で得られた試験片を以下の基準で評価し、評価結果を表４に示した。
【００６８】
［酸捕捉効果］
図２に示すような耐久試験用サンプルを作製した。まず、実施例および比較例で得られた太陽電池封止材１６を、透明基板（ガラス  厚さ３ｍｍ）１５と耐加水分解ポリエチレンテレフタレートフィルム（厚さ０．１ｍｍ）の保護部材１７とで挟んで積層体とした。その後、真空ラミネーターによる真空下で、１５０℃、１５分間加熱圧着した。次いで、オーブン内で１５０℃、１５分間封止材を架橋させ、耐久試験用サンプルを作製し、加速試験により酸発生の速度を促進させた後、酸発生量を測定した。
【００６９】
加速試験は、プレッシャークッカー試験により、耐久試験用サンプルを温度１２１℃、湿度１００％ＲＨ、圧力２ｋｇ／ｃｍ2の環境下、７２時間静置の条件で行った。その後、太陽電池封止材２ｇを２５℃の精製水１０ｍｌに２４時間浸漬し、水抽出液に含まれる酢酸量をイオンクロマトグラフィーにより定量した。
【００７０】
［透明性］
実施例および比較例で得られた太陽電池封止材１８を、透明基板（ガラス  厚さ３ｍｍ）１９、２０で挟み込み、３層にした（図３参照）。その後、真空ラミネーターによる真空下で、１５０℃、１５分間加熱圧着した。次いで、オーブン内で１５０℃、１５分間封止材を架橋させ、耐久試験用サンプルを作製し、加速試験前、試験後のヘーズ値をＢＹＫ  Ｇａｒｄｎｅｒ製ヘーズメーターにより測定した。
【００７１】
加速試験は、プレッシャークッカー試験により、耐久試験用サンプルを温度１２１℃、湿度１００％ＲＨ、圧力２ｋｇ／ｃｍ2の環境下、９６時間静置の条件により行った。
【００７２】
［剥離強度保持率］
図４に示すように、実施例および比較例で得られた太陽電池封止材２１と耐加水分解ポリエチレンテレフタレートフィルム（厚さ０．１ｍｍ）の保護部材２２とを２層に積層した。次いで、真空ラミネーターによる真空下で、１５０℃、１５分間加熱圧着し、その後、オーブン内で１５０℃１５分間保持し封止材を架橋させることで、耐久試験用サンプルを作製した。そして耐久試験後の太陽電池封止材と保護部材との密着性を剥離試験により測定した。
【００７３】
耐久試験は、耐久試験用サンプルを温度８５℃、湿度８５％ＲＨの環境下、５００時間で静置することにより行った。
【００７４】
太陽電池封止材と保護部材との剥離強度は、耐久試験用サンプルから幅２５ｍｍの短冊状に切り取り試験片とした。して試験片を引張り試験機を用いて引張速度５０ｍｍ／ｍｉｎにて１８０°剥離試験を行った。剥離強度保持率は、層状複合金属化合物を配合していない比較例７の耐久試験前の耐久試験用サンプルの剥離強度を１００としたときの耐久試験後の剥離強度を示した。
【００７５】
［基準保持率］
実施例および比較例で得られた太陽電池封止材１２Ａ、１２Ｂを用いて発電素子を挟み込み、図１に示すように透明基板（ガラス  厚さ３ｍｍ）１１と耐加水分解ポリエチレンテレフタレート／アルミ／耐加水分解ポリエチレンテレフタレートの３層（厚さ１．０ｍｍ）の保護部材１４とで挟んで積層体にした後、真空ラミネーターによる真空下で、１５０℃、１５分間加熱圧着し、その後、オーブン内で１５０℃１５分間保持し封止材を架橋させることで、太陽電池モジュールサンプルを作製した。試験はサンプルを、８５℃８５％ＲＨの環境下、１０００時間静置の条件で行った。
変換効率は、入光エネルギーと最適動作点での出力と、発電素子の面積から算出した。評価は、サンプルから層状複合金属化合物を除いて作成した基準サンプルの初期変換効率を１００とした。そして初期変換効率に対するサンプルの試験後の変換効率を基準保持率とした。
【００７６】
［変換効率保持率］
実施例および比較例で得られた太陽電池封止材１２Ａ、１２Ｂを用いて発電素子を挟み込み、図１に示すように透明基板（ガラス  厚さ３ｍｍ）１１と耐加水分解ポリエチレンテレフタレート／アルミ／耐加水分解ポリエチレンテレフタレートの３層（厚さ１．０ｍｍ）の保護部材１４とで挟んで積層体にした後、真空ラミネーターによる真空下で、１５０℃で１５分間加熱圧着し、その後、オーブン内で１５０℃、１５分間封止材を架橋させ、太陽電池モジュールサンプルを作製した。試験は、プレッシャークッカー試験機により、サンプルを温度１２１℃、湿度１００％ＲＨ、圧力２ｋｇ／ｃｍ2の環境下、７２時間静置の条件で行った。変換効率は、入光エネルギーと最適動作点での出力と、発電素子の面積から算出した。
評価は、発電素子単体の変換効率を１００として、その変換効率に対するサンプル２の試験前の変換効率を初期変換効率保持率とした。そして、発電素子単体の変換効率に対するサンプル２の試験後の変換効率を経時変換効率保持率とした。
【００７７】
【表４】
2012019179.tif 000006
【００７８】
表４の結果より、実施例の本発明の太陽電池封止材用組成物を用いた太陽電池封止材は、比較例と比べて、モジュールにした際の初期変換効率が向上し、層状複合金属化合物の金属組成量、平均板面径を制御することで、透明性の維持と、フィラー活性低減、高い酸・水捕捉効果による経時における保護部材との密着性維持と変換効率の低下を抑制することができている。
【符号の説明】
【００７９】
１１        透明基板
１２Ａ      表面太陽電池封止材
１２Ｂ      裏面太陽電池封止材
１３        発電素子
１４        保護部材
１５        透明基板
１６        封止材
１７        保護部材
１８        封止材
１９        透明基板
２０        透明基板
２１        封止材
２２        保護部材
【図１】
2012019179.tif 000007
【図２】
2012019179.tif 000008
【図３】
2012019179.tif 000009
【図４】
2012019179.tif 000010